(57)【特許請求の範囲】
【請求項１】
真空チャンバー壁によって気密可能に構成された製膜室内で製膜原料ガスをプラズマ状態として基板表面に加速衝突させて製膜するプラズマＣＶＤ装置を使用し、製膜原料ガスとして炭素含有モノマーガスを使用し、炭素が主成分である膜を製膜するに当たり、製膜中、製膜室の内壁面をフロート電位に設定し且つ内壁面の温度を３５０℃以上に保持することを特徴とする製膜方法。
【請求項２】
製膜室内で真空条件下に加熱されたフィラメント状カソードとアノードとの間の放電により製膜原料ガスをプラズマ状態とし、そして、マイナス電位により上記のプラズマを基板表面に加速衝突させて製膜する、熱フィラメント−プラズマＣＶＤ装置を使用する請求項１に記載の製膜方法。
【請求項３】
前記製膜室内の基板に対向する少なくとも一方の位置にロート状の形状を有するアノードを配置して成り、当該アノードは、その内周面の中央部付近でカソードを包囲し且つその最大内径側を基板に向けている請求項２に記載の製膜方法。
【請求項４】
製膜室の内壁面が製膜室内に配置された防着部材によって構成されているプラズマＣＶＤ装置を使用する請求項１〜３の何れかに記載の製膜方法。
【請求項５】
非磁性基板上に少なくとも磁性層を形成した後に炭素が主成分である保護層を形成する磁気記録媒体の製造方法において、請求項１〜４の何れかに記載の成膜方法により保護層を形成することを特徴とする磁気記録媒体の製造方法。
【発明の詳細な説明】
【０００１】
【発明の属する技術分野】
本発明は、製膜方法および磁気記録媒体の製造方法に関し、詳しくは、プラズマＣＶＤ（プラズマ促進化学蒸着）装置を使用した製膜方法および磁気記録媒体の製造方法に関する。
【０００２】
【従来の技術】
プラズマＣＶＤ（ｐＣＶＤ）装置、例えば、熱フィラメント−プラズマＣＶＤ（Ｆ−ｐＣＶＤ）装置は、製膜室内で真空条件下に加熱されたフィラメント状のカソードとアノードとの間の放電により製膜原料ガスをプラズマ状態とし、そして、マイナス電位により上記のプラズマを基板表面に加速衝突させて製膜する装置である。カソード及びアノードは、共に金属で構成されるが、特にフィラメント状のカソードには、通常、タングステンやタンタル等の金属が使用される。本装置によれば、製膜原料ガスの種類に応じ、炭素（Ｃ）膜、ケイ素（Ｓｉ）膜、窒素（Ｎ）化膜などの製膜が可能である。
【０００３】
炭素が主成分である膜を製膜する場合、ｐＣＶＤ装置による製膜方法は、炭素含有モノマー（液体）を使用することが出来るため、取扱いが容易である等の利点を有する。従って、この製膜方法は、特に磁気記録媒体の保護層の形成手段として注目され、また、この製膜方法で得られた上記の膜から成る保護層は、スパッタ膜に比し、薄膜領域で高い耐久性を有する。
【０００４】
【発明が解決しようとする課題】
ところで、従来の製膜方法に従って炭素が主成分である膜を製膜する場合、時間の経過と共に製膜室の内壁面に付着した炭素薄膜から小片が剥離して基板に付着するという欠点がある。そして、磁気記録媒体の製造方法においては、磁気記録媒体に付着した剥離片にヘッドが衝突してグライド特性が低下すると言う問題を惹起する。
【０００５】
【発明が解決しようとする課題】
本発明は、上記実情に鑑みなされたものであり、その目的は、製膜室の内壁面に付着した薄膜の剥離現象が抑制された製膜方法を提供することにある。本発明の他の目的は、炭素が主成分である保護層を有し、グライド特性に優れた磁気記録媒体の製造方法を提供することにある。
【０００６】
【課題を解決するための手段】
本発明者らは、上記の目的を達成すべく種々検討を重ねた結果、次の様な知見を得た。すなわち、製膜室の内壁面をフロート電位に設定することにより、製膜室の内壁面に付着する膜種をイオン以外を主体（ラジカル主体）とする膜種にすることが出来る。そして、この場合、製膜室の温度を高める程に製膜室の内壁面に形成される炭素主成分の膜の量を著しく軽減することが出来る。しかも、製膜室の内壁面の温度を特定の温度以上に保持するならば、長期の生産運転中においても付着した膜質の変化がないために新たな膜内部応力を生じずに剥離し難い特性の膜となる。
【０００７】
本発明は、上記の知見に基づき完成されたものであり、その第１の要旨は、真空チャンバー壁によって気密可能に構成された製膜室内で製膜原料ガスをプラズマ状態として基板表面に加速衝突させて製膜するプラズマＣＶＤ装置を使用し、製膜原料ガスとして炭素含有モノマーガスを使用し、炭素が主成分である膜を製膜するに当たり、製膜中、製膜室の内壁面をフロート電位に設定し且つ内壁面の温度を３５０℃以上に保持することを特徴とする製膜方法に存する。
【０００８】
そして、本発明の第２の要旨は、非磁性基板上に少なくとも磁性層を形成した後に炭素が主成分である保護層を形成する磁気記録媒体の製造方法において、上記の成膜方法により保護層を形成することを特徴とする磁気記録媒体の製造方法に存する。
【０００９】
【発明の実施の形態】
以下、本発明を添付図面に基づき詳細に説明する。図１は、本発明において好適に使用されるＦ−ｐＣＶＤ装置の一例の概念説明図である。図１に示されたＦ−ｐＣＶＤ装置は、基板の両面に同時に製膜可能な装置であり、左右対称の構成を備えているが、便宜上、右側の構成の一部は図示を省略している。また、図１に示されたＦ−ｐＣＶＤ装置の場合、製膜室の内壁面は製膜室内に配置された防着部材によって構成されている。
【００１０】
先ず、Ｆ−ｐＣＶＤ装置を使用した本発明の製膜方法について説明する。Ｆ−ｐＣＶＤ装置は、基本的には、前述の通り、製膜室内で真空条件下に加熱されたフィラメント状のカソードとアノードとの間の放電により製膜原料ガスをプラズマ状態とし、そして、マイナス電位により上記のプラズマを基板の表面に加速衝突させて製膜する装置である。図１に示したＦ−ｐＣＶＤ装置は次の様な構成を備えている。
【００１１】
円筒状の製膜室（１）は、導電体で形成された真空チャンバー壁（５）によって気密可能に構成され、真空チャンバー壁（５）は、その下側中央部に配置された接続管（６）を介し、トランスファーケース用真空排気ユニットを備えたトランスファーケース及び製膜室用真空排気ユニットを備えたダクト（何れも図示せず）に接続されている。そして、接続管（６）の内部には、昇降アーム（１５）が配置され、昇降アーム（１５）は、トランスファーケース（図示せず）の内部に配置されたハンドリングロボット（図示せず）によって操作される。なお、トランスファーケース用真空排気ユニット及び製膜室用真空排気ユニットは、製膜運転中、常時稼働している。
【００１２】
カソード（２）は、真空チャンバー壁（５）の側部から製膜室（１）内に貫通した２個のソケット（７）の先端部に形成され、交流のカソード電源（８）に接続されている。アノード（３）は、特別にロート状の形状を有し且つその内周面の中央部付近でカソード（２）を包囲する位置に配置される。そして、アノード（３）は、ソケット（７）と同様に配置されたソケット（９）を介しアノード電源（１０）（アノード（３）側でプラス電位の電流）に接続されている。また、ソケット（７）の表面は、付着した炭素膜の剥離を防止するため、金属溶射などで表面を粗面化するのが好ましい。
【００１３】
ソケット（７）及びソケット（９）は、真空チャンバー壁（５）に対し、電気絶縁性の気密体として構成されている。また、アノード（３）は、真空チャンバー壁（５）の内周面に対して電気絶縁性の固定手段（図示せず）により固定されている。斯かる固定手段としては、例えば、真空チャンバー壁（５）の内周面およびアノード（３）の外周面から突出する各取付片を絶縁材を介して接続する手段などが挙げられる。
【００１４】
製膜室（１）の内部には、好ましい態様として、円筒状の防着部材（遮蔽部材）（１１）が配置されている。防着部材（１１）は、真空チャンバー壁（５）の内周面に対して電気絶縁性の固定手段（図示せず）により固定されている。また、防着部材（１１）のアノード（３）側の周端部には、内側に傾斜し且つアノード（３）の最大内径（先端部内径）より小さい外径の整流部（１２）が設けられ、アノード（３）の先端部と整流部（１２）との間にはガス流路（１３）が形成されている。
【００１５】
必要に応じ不活性ガスにより適宜の濃度に希釈された製膜原料ガスは、真空チャンバー壁（５）の上部からガス流路（１３）の近傍に貫通した製膜原料ガス供給管（１４）から供給される。
【００１６】
円盤状の基板（４）は、昇降アーム（１５）の先端に固定された支持爪（１６）によって垂直に支持される。すなわち、基板（４）は、カソード（２）とアノード（３）に対向した位置に保持される。そして、昇降アーム（１５）により、製膜室（１）内に基板（４）が搬入された場合、接続管（６）と前記トランスファーケースの接続部に配置されたソフトシール（図示せず）が昇降アーム（１５）と接することにより、製膜室（１）と上記トランスファーケースとが実質的に遮断される。なお、製膜室（１）内の真空状態は、引き続き、製膜室用真空排気ユニットにより維持される。
【００１７】
基板（４）の支持位置の両サイドには、好ましい態様として、膜厚補正板（１７）が配置される。基板（４）が円盤状の場合、その外周部と中心部は、薄膜が厚く形成される傾向があり、また、基板（４）の両面に同時に製膜する際に左右のプラズマが互いに影響し合う領域となる。膜厚補正板（１７）は、円盤状の基板（４）の中心部と外周部を覆う様なドーナツ形状を有し、基板（４）の全体に亘り、形成される薄膜の厚さを均一にする機能を有する。
【００１８】
膜厚補正板（１７）の外周部は、防着部材（１１）の端部に固定され、内周部（１７ａ）は、外周部に設けられた支持アーム（１８）に支持される。その結果、膜厚補正板（１７）は、防着部材（１１）と同様、真空チャンバー壁（５）の内周面に対して電気絶縁性の状態である。すなわち、膜厚補正板（１７）は、防着部材（１１）と共に、電気的に浮いて独立した状態（フロート電位）に維持されている。
【００１９】
真空チャンバー壁（５）のアノード（３）側近傍の内部には、真空チャンバー壁（５）の異常加熱防止のため、冷却水循環路（１９）が設けられ、冷却水供給管（２０）から冷却水が供給される。
【００２０】
カソード電源（８）の一端はアース（２１）に接続され、また、真空チャンバー壁（５）はアース（２２）に接続されている。そして、カソード電源（８）のアース側と基板（４）との間は、基板（４）側でマイナス電位となる直流のイオン加速用電源（２３）で接続されている。
【００２１】
通常、カソード電源（８）には０〜２０ｖ（０〜５０Ａ）、アノード電源（１０）には０〜２００ｖ（０〜５０００ｍＡ）、イオン加速用電源（２３）には０〜１５００ｖ（０〜２００ｍＡ）が適用される。なお、製膜運転中、カソード（２）は、常時、通電加熱されている。
【００２２】
上記の様なＦ−ｐＣＶＤ装置による連続的な製膜方法は、次の様に、主として、製膜室（１）への基板（４）の搬入、製膜、基板（４）の搬出から成る操作を順次に繰り返して行われる。
【００２３】
先ず、ハンドリングロボット（図示せず）の昇降アーム（１５）を上昇して基板（４）を製膜室（１）内に搬入する。
【００２４】
次いで、製膜原料ガス供給管（１４）から製膜原料ガスを供給する。これにより、製膜原料ガスはガス流路（１３）を通して製膜室（１）に流れ込む。以上の操作はガス安定化と呼ばれる。なお、この際の製膜室（１）内の圧力は、前述の製膜室用真空排気ユニットの能力によって決定される。
【００２５】
次いで、アノード（３）及び基板（４）に対し、夫々アノード電源（１０）及びイオン加速用電源（２３）から所定の電位を印加する。これにより、常に高温に加熱されたカソード（２）からアノード（３）に向かって多量の熱電子が放出され、両電極の間でグロー放電が開始される。そして、放電によって生じた熱電子は、製膜原料ガスをイオン化してプラズマ状態にする。プラズマ状態の製膜原料イオンは、基板（４）のマイナス電位によって加速され、基板（４）に衝突して付着し、炭素が主成分である膜が製膜される。なお、例えばトルエンを使用した場合、プラズマ領域においては次の（Ｉ）の反応が起こり、基板（４）の表面では次の（II）の反応が起こっていると考えられる。
【００２６】
【化１】
Ｃ7Ｈ8    +  ｅ-    →    Ｃ7Ｈ8+   +  ２ｅ-      ・・・（Ｉ）
Ｃ7Ｈ8+   +  ｅ-    →    Ｃ7Ｈ2    +  ３Ｈ2↑    ・・・（II）
【００２７】
次いで、製膜原料ガスの供給を停止して製膜を終了する。その後、前述の製膜室用真空排気ユニットにて製膜室（１）内に残留する原料ガスが排気されて製膜室（１）内の圧力が原料ガスの供給前のレベルに復帰するのを待った後、昇降アーム（１５）を降下させることにより、製膜室（１）から前述のトランスファーケースに基板（４）を搬出する。
【００２８】
本発明においては、前記の製膜原料ガスとして炭素含有モノマーガスを使用する。炭素含有モノマーの具体例としては、メタン、エタン、プロパン、エチレン、アセチレン、ベンゼン、トルエン等の炭化水素、アルコール類、窒素含有炭化水素、フッ素含有炭化水素などが挙げられる。特に、ベンゼン、トルエン又はピロールが好適に使用される。また、必要に応じ、炭素含有モノマーの濃度調節および膜質調節のために使用される不活性ガスとしては、Ａｒ、Ｈｅ、Ｈ2、Ｎ2、Ｏ2等が挙げられる。
【００２９】
本発明の特徴は、上記の様にして、炭素が主成分である膜を連続的に製膜するに当たり、製膜中、製膜室の内壁面をフロート電位に設定し且つ内壁面の温度を３５０℃以上に保持する点にある。前述のＦ−ｐＣＶＤ装置の場合、製膜室（１）の内壁面は防着部材（１１）にて構成される。なお、防着部材（１１）は、例えば厚さが５０〜５００μｍのアルミニウム等の金属箔で構成される。
【００３０】
防着部材（１１）は、真空チャンバー壁（５）の内周面に対して電気絶縁性の固定手段により固定されることによりフロート電位に設定されている。防着部材（１１）の表面の温度は、その配置位置、特に、真空チャンバー壁（５）からの距離によって異なる。従って、防着部材（１１）の表面の温度は、真空チャンバー壁（５）との間が適当な距離となる様に防着部材（１１）の直径を適宜選択することにより、３５０℃以上に保持される。この様な条件下においては、防着部材（１１）の表面に付着する膜種は主としてイオン以外（ラジカル）となり、しかも、生成する膜の量は著しく軽減され、更に、防着部材（１１）の表面に僅かに付着する膜は、剥離し難い特性を有する。
【００３１】
次に、本発明の磁気記録媒体の製造方法について説明する。本発明の特徴は、非磁性基板上に少なくとも磁性層を形成した後に炭素が主成分である保護層を形成する磁気記録媒体の製造方法において、上記の製膜方法により保護層を形成する点にある。
【００３２】
非磁性基板としては、通常、無電解メッキ法によりＮｉ−Ｐ層を設けたＡｌ合金板が使用されるが、その他、Ｃｕ、Ｔｉ等の金属基板、ガラス基板、セラミック基板、炭素質基板または樹脂基板なども使用することが出来る。
【００３３】
磁性層、すなわち、強磁性金属薄膜層は、無電解メッキ、スパッタリング、蒸着などの方法によって形成される。磁性層の具体例としては、Ｃｏ−Ｐ、Ｃｏ−Ｎｉ−Ｐ、Ｃｏ−Ｎｉ−Ｃｒ、Ｃｏ−Ｃｒ−Ｔａ、Ｃｏ−Ｎｉ−Ｐｔ、Ｃｏ−Ｃｒ−Ｐｔ、Ｃｏ−Ｃｒ−Ｐｔ−Ｔａ系合金などの強磁性金属薄膜が挙げられる。磁性層の厚さは通常１０〜７０ｎｍ程度とされる。また、必要に応じ、複数層の磁性層を構成することも出来る。
【００３４】
非磁性基板上に形成する他の層としては、非磁性基板と磁性層の間に設ける下地層や中間層などが挙げられる。下地層としては、通常、スパッタリングにより形成した５〜２００ｎｍ厚さのＣｒ層が使用される。下地層の上に設けられる中間層の材料は、公知の材料から適宜選択される。
【００３５】
本発明において、保護層は、通常、磁性層の表面に設けられるが、必要に応じて他の層を介して設けてもよい。また、保護層の表面には、通常、パーフルオロポリエーテル、高級脂肪酸またはその金属塩などの潤滑層が形成される。
【００３６】
【実施例】
以下、実施例により本発明を更に詳細に説明するが、本発明は、その要旨を超えない限り、以下の実施例に限定されるものではない。
【００３７】
なお、以下の例においては、保護層として炭素膜を有する磁気記録媒体を連続的に製造した。保護層の製膜の際には図１に示したＦ−ｐＣＶＤ装置を使用した。また、基板として、表面平均粗さ１．５ｎｍ、直径３．５インチのＮｉ−Ｐメッキ被覆Ａｌ合金ディスク基板を使用した。そして、基板上に表面粗さが１．０ｎｍになる様に機械テキスチャー加工（表面処理）を施した後にＣＳＳゾーンにレーザーテキスチャを施して使用した。
【００３８】
実施例１
先ず、スパッタリング法により、基板温度２４０℃で、Ｃｒ下地層（厚さ４０ｎｍ）、Ｃｏ合金磁性層（厚さ３０ｎｍ）を形成した。
【００３９】
次いで、図１に示すＦ−ｐＣＶＤ装置を使用し、製膜原料ガスとしてトルエンガスを使用し、搬入−ガス安定化−製膜−排気−搬出の一連の操作を繰り返し、Ｃ保護層（厚さ４ｎｍ）を形成した。この一連の操作の間、防着部材（１１）の表面温度は約４００℃であった。
【００４０】
上記の製膜操作は、基板（４）の温度を２００℃、トルエンの供給量を３．５ＳＣＣＭ（標準条件における１分当たりのＣＣ数）、製膜室（１）内の圧力を０．１Ｐａ、アノード（３）の印加電圧を７５Ｖとし、プラズマ電流が１５００ｍＡとなる様にカソード電源（８）を調整し、イオン加速用電源（２３）には電位差が４００Ｖとなる様にバイアス電圧を印加し、２．５秒間行った。
【００４１】
次いで、Ｃ保護層の表面にパーフルオロポリエーテル液体潤滑剤を２ｎｍの厚さで塗布し、磁気記録媒体とした。
【００４２】
以上の連続操作により、５万枚の磁気記録媒体を連続的に製造した。そして、表面欠陥検出装置により、２千枚目毎に製膜後の基板表面に付着したパーティクルの個数を計測し、結果を図２に示した。一面当たりに付着したパーティクルの個数は常に約２００個以下であった。また、磁気記録媒体についての４Ｇｂ／ｉｎ2相当のグライドテスト及びサーティファイテスト（歩留まりテスト）の結果、トータル歩留まりは常に９０%以上であった。
【００４３】
比較例１
実施例１において、製膜室（１）内に配置される防着部材（１１）を表面温度が約２５０℃となる様な大きな直径のものに変更した以外は、実施例１と同様にして磁気記録媒体を連続的に製造した。そして、表面欠陥検出装置により、２千枚目毎に製膜後の基板表面に付着したパーティクルの個数を計測し、結果を図３に示した。この間、１６００枚目で防着板からのパーティクルの剥離が生じ、一面当たりに付着したパーティクルの個数が１５００以上となったため、２千枚目で磁気記録媒体の製造を中止した。また、実施例１と同様のトータル歩留まりテストを行なった結果、初期から１６００枚目までは９０%以上であったが、それ以降は２０%以下に低下した。
【００４４】
【発明の効果】
以上説明した本発明によれば、製膜室の内壁表面に付着した薄膜の剥離現象が抑制された成膜方法が提供される。斯かる成膜方法によれば、汚れが少なくグライド特性に優れた磁気記録媒体が得られる。
【図面の簡単な説明】
【図１】本発明において好適に使用されるＦ−ｐＣＶＤ装置の一例の概念説明図
【図２】実施例１で得られた磁気録媒体の生産枚数と媒体１面当たりに付着したパーティクル数との関係を示すグラフ
【図３】比較例１で得られた磁気録媒体の生産枚数と媒体１面当たりに付着したパーティクル数との関係を示すグラフ
【符号の説明】
１：製膜室
２：カソード
３：アノード
４：基板
５：真空チャンバー壁
６：接続管
７：ソケット
８：カソード電源
９：ソケット
１０：アノード電源
１１：防着部材
１２：整流部
１３：ガス流路
１４：製膜原料ガス供給管
１５：昇降アーム
１６：支持爪
１７：膜厚補正板
１７ａ：膜厚補正板の内周部
１８：支持アーム
１９：冷却水循環路
２０：冷却水供給管
２１：アース
２２：アース
２３：イオン加速用電源
【図１】
0003930185.tif 000002
【図２】
0003930185.tif 000003
【図３】
0003930185.tif 000004